(57)【特許請求の範囲】
【請求項１】
酢酸ビニル含有量が25〜35質量％のエチレン酢酸ビニル共重合体（A）（ただし、エチレン酢酸ビニル共重合体（A）の質量を１００質量％とする）と、
酢酸ビニル含有量が1〜20質量％のエチレン酢酸ビニル共重合体（ただし、エチレン酢酸ビニル共重合体の質量を１００質量％とする）と、高圧法低密度ポリエチレンと、エチレン−α−オレフィン共重合体とからなる群より選ばれる少なくとも1つのポリエチレン系樹脂（B）と、
平均粒径が3〜15μmの架橋ポリメタクリル酸メチル粒子（C）のいずれをも含み、
前記エチレン酢酸ビニル共重合体（A）と前記ポリエチレン系樹脂（B）と前記架橋ポリメタクリル酸メチル粒子（C）との合計質量を100質量％とするときに、前記架橋ポリメタクリル酸メチル粒子（C）の含有量が12〜50質量％であり、
下記式（１）で表される平均酢酸ビニル含有量が21〜30質量％であるフィルム。
平均酢酸ビニル含有量（質量％）＝｛Ｘ×ＶＡ（Ａ）＋Ｙ×ＶＡ（Ｂ）｝／（Ｘ＋Ｙ）      （１）
（ここで、Ｘ（質量％）は、前記エチレン酢酸ビニル共重合体（A）の含有量であり、Ｙ（質量％）は前記ポリエチレン系樹脂（Ｂ）の含有量であり（ただし、前記エチレン酢酸ビニル共重合体（A）と前記ポリエチレン系樹脂（B）と前記架橋ポリメタクリル酸メチル粒子（C）との合計質量を100質量％とする）、
ＶＡ（Ａ）（質量％）は、前記エチレン酢酸ビニル共重合体（A）の酢酸ビニル含有量（ただし、前記エチレン酢酸ビニル共重合体（A）の質量を１００質量％とする）であり、
ＶＡ（Ｂ）（質量％）は、前記ポリエチレン系樹脂（B）の酢酸ビニル含有量（ただし、前記ポリエチレン系樹脂（B）の質量を１００質量％とする）である。）
【発明の詳細な説明】
【技術分野】
【０００１】
本発明はフィルムに関するものである。
【背景技術】
【０００２】
従来から、環境の温度変化に伴って透明性が可逆的に変化する調光性フィルムが知られている。例えば、特許文献には、１００重量部の樹脂に対して０．１〜５０重量部の粒子が配合されてなる調光性樹脂フィルムが記載されている。また、特許文献２には、熱可塑性樹脂１００重量部に対して、平均粒径３μｍ以上５０μｍ以下の粒子が５０重量部を越えて２００重量部以下配合された調光性シートが記載されている。特許文献３には、熱可塑性樹脂１００重量部に対して、平均粒径０．１μｍ〜５０μｍ以下の粒子０．１重量部〜２００重量部と、熱線吸収剤０．０１〜２０重量部とを含有する調光性シートが記載されている。
【先行技術文献】
【特許文献】
【０００３】
【特許文献１】特開２００１−２２６６０４号公報
【特許文献２】特開２００９−２７５１３３号公報
【特許文献３】特開２０１０−２４１８５７号公報
【発明の概要】
【発明が解決しようとする課題】
【０００４】
しかしながら、特許文献1〜3に記載のフィルムは、屋外で使用するときに曝される温度変化（20〜60℃）において、透明性の変化が十分でなく、前記温度変化に対して、より大きく透明性が変化するフィルムが求められている。そこで、本発明では20℃の時の透明性と60℃の時の透明性の差が大きいフィルムを提供することを課題とする。
【課題を解決するための手段】
【０００５】
すなわち本発明は、酢酸ビニル含有量が25〜35質量％のエチレン酢酸ビニル共重合体（A）（ただし、エチレン酢酸ビニル共重合体（A）の質量を１００質量％とする）と、
酢酸ビニル含有量が1〜20質量％のエチレン酢酸ビニル共重合体（ただし、エチレン酢酸ビニル共重合体の質量を１００質量％とする）と、高圧法低密度ポリエチレンと、エチレン−α−オレフィン共重合体とからなる群より選ばれる少なくとも1つのポリエチレン系樹脂（B）と、
平均粒径が3〜15μmの架橋ポリメタクリル酸メチル粒子（C）のいずれをも含み、
前記エチレン酢酸ビニル共重合体（A）と前記ポリエチレン系樹脂（B）と前記架橋ポリメタクリル酸メチル粒子（C）との合計質量を100質量％とするときに、前記架橋ポリメタクリル酸メチル粒子（C）の含有量が12〜50質量％であり、
下記式（１）で表される平均酢酸ビニル含有量が21〜30質量％であるフィルムに係るものである。
平均酢酸ビニル含有量（質量％）＝｛Ｘ×ＶＡ（Ａ）＋Ｙ×ＶＡ（Ｂ）｝／（Ｘ＋Ｙ）      （１）
（ここで、Ｘ（質量％）は、前記エチレン酢酸ビニル共重合体（A）の含有量であり、Ｙ（質量％）は前記ポリエチレン系樹脂（Ｂ）の含有量であり（ただし、前記エチレン酢酸ビニル共重合体（A）と前記ポリエチレン系樹脂（B）と前記架橋ポリメタクリル酸メチル粒子（C）との合計質量を100質量％とする）、
ＶＡ（Ａ）（質量％）は、前記エチレン酢酸ビニル共重合体（A）の酢酸ビニル含有量（ただし、前記エチレン酢酸ビニル共重合体（A）の質量を１００質量％とする）であり、
ＶＡ（Ｂ）（質量％）は、前記ポリエチレン系樹脂（B）の酢酸ビニル含有量（ただし、前記ポリエチレン系樹脂（B）の質量を１００質量％とする）である。）
【発明の効果】
【０００６】
本発明によれば、20℃の時の透明性と60℃の時の透明性の差が大きいフィルムを提供することができる。
【発明を実施するための形態】
【０００７】
＜エチレン酢酸ビニル共重合体（A）＞
本発明に使用されるエチレン酢酸ビニル共重合体（A）は、エチレンに基づく単量体単位と、酢酸ビニルに基づく単量体単位とを有する共重合体であって、
エチレン酢酸ビニル共重合体に含まれる酢酸ビニルに基づく単量体単位の含有量である酢酸ビニル含有量が25〜35質量％のエチレン酢酸ビニル共重合体である。エチレン酢酸ビニル共重合体（A）の酢酸ビニル含有量は、エチレン酢酸ビニル共重合体（A）の質量を１００質量％とするときの値である。
なお、酢酸ビニル含有量は、ＪＩＳ  Ｋ７１９２に従い測定される。
【０００８】
本発明のエチレン酢酸ビニル共重合体（A）のメルトフローレートは、加工性や流動性の観点から、好ましくは１ｇ／１０分以上１０ｇ／１０分以下である。なお、メルトフローレートは、ＪＩＳ  Ｋ７２１０に従い測定される。
【０００９】
本発明のエチレン酢酸ビニル共重合体（A）は、例えば、エチレンと酢酸ビニルを、ラジカル重合開始剤を用いて、ラジカル重合反応させることにより製造することができる。
【００１０】
＜ポリエチレン系樹脂（B）＞
本発明に使用されるポリエチレン系樹脂（B）は、酢酸ビニル含有量が1〜20質量％のエチレン酢酸ビニル共重合体（ただし、エチレン酢酸ビニル共重合体の質量を１００質量％とする）と、高圧法低密度ポリエチレンと、エチレン−α−オレフィン共重合体とからなる群より選ばれる少なくとも1つのポリエチレン系樹脂である。
ポリエチレン系樹脂（B）としては、酢酸ビニル含有量が1〜２０質量％のエチレン酢酸ビニル共重合体が好ましく、より好ましくは、酢酸ビニル含有量が１０〜２０質量％のエチレン酢酸ビニル共重合体である。
なお、エチレン酢酸ビニル共重合体の酢酸ビニル含有量は、ＪＩＳ  Ｋ７１９２に従い測定される。
【００１１】
本発明のポリエチレン系樹脂（B）のメルトフローレートは、加工性や流動性の観点から、好ましくは１ｇ／１０分以上１０ｇ／１０分以下である。なお、メルトフローレートは、ＪＩＳ  Ｋ７２１０に従い測定される。
【００１２】
＜架橋ポリメタクリル酸メチル粒子（C）＞
本発明に使用される架橋ポリメタクリル酸メチル粒子（C）は、平均粒径が3〜15μmの架橋ポリメタクリル酸メチル粒子である。例えば、積水化成品工業株式会社製のテクポリマーSSX（単分散）シリーズSSX−103（平均粒径3μm）、SSX−104（平均粒径4μm）、SSX−105（平均粒径5μm）、SSX−106（平均粒径6μm）、SSX−108（平均粒径8μm）、SSX−110（平均粒径10μm）が挙げられる。
なお、架橋ポリメタクリル酸メチル粒子の平均粒径は、精密粒度分布測定装置（コールター Multisizer）を用いてコールター法により、測定される。
【００１３】
架橋ポリメタクリル酸メチル粒子（C）の平均粒径はフィルム中で架橋ポリメタクリル酸メチル粒子の凝集が起こりにくいため、4μｍ以上であることが好ましく、また、20〜60℃の温度変化に対する透明性変化がより大きくなるため、10μm以下であることが好ましい。より好ましくは、平均粒径が4〜６μmである。
【００１４】
本発明のフィルムに含まれる上記架橋ポリメタクリル酸メチル粒子（C）の含有量は、前記エチレン酢酸ビニル共重合体（A）とポリエチレン系樹脂（B）と架橋ポリメタクリル酸メチル粒子（C）との合計質量を100質量％とするときに、12〜50質量％である。架橋ポリメタクリル酸メチル粒子（C）の含有量は、20〜60℃の温度変化に対する透明性変化がより大きくなるため、15質量％以上であることが好ましく、加工性や流動性の観点から、３０質量％以下であることが好ましい。
【００１５】
＜フィルム＞
本発明のフィルムは、酢酸ビニル含有量が25〜35質量％のエチレン酢酸ビニル共重合体（A）（ただし、エチレン酢酸ビニル共重合体（A）の質量を１００質量％とする）と、
酢酸ビニル含有量が1〜20質量％のエチレン酢酸ビニル共重合体（ただし、エチレン酢酸ビニル共重合体の質量を１００質量％とする）と、高圧法低密度ポリエチレンと、エチレン−α−オレフィン共重合体とからなる群より選ばれる少なくとも1つのポリエチレン系樹脂（B）と、
平均粒径が3〜15μmの架橋ポリメタクリル酸メチル粒子（C）のいずれをも含み、
前記エチレン酢酸ビニル共重合体（A）と前記ポリエチレン系樹脂（B）と前記架橋ポリメタクリル酸メチル粒子（C）との合計質量を100質量％とするときに、前記架橋ポリメタクリル酸メチル粒子（C）の含有量が12〜50質量％であり、
下記式（１）で表される平均酢酸ビニル含有量が21〜30質量％であるフィルム。
平均酢酸ビニル含有量（質量％）＝｛Ｘ×ＶＡ（Ａ）＋Ｙ×ＶＡ（Ｂ）｝／（Ｘ＋Ｙ）      （１）
（ここで、Ｘ（質量％）は、前記エチレン酢酸ビニル共重合体（A）の含有量であり、Ｙ（質量％）は前記ポリエチレン系樹脂（Ｂ）の含有量であり（ただし、前記エチレン酢酸ビニル共重合体（A）と前記ポリエチレン系樹脂（B）と前記架橋ポリメタクリル酸メチル粒子（C）との合計質量を100質量％とする）、
ＶＡ（Ａ）（質量％）は、前記エチレン酢酸ビニル共重合体（A）の酢酸ビニル含有量（ただし、前記エチレン酢酸ビニル共重合体（A）の質量を１００質量％とする）であり、
ＶＡ（Ｂ）（質量％）は、前記ポリエチレン系樹脂（B）の酢酸ビニル含有量（ただし、前記ポリエチレン系樹脂（B）の質量を１００質量％とする）である。）
前記平均酢酸ビニル含有量が21〜30質量％となるように、エチレン酢酸ビニル共重合体（A）の酢酸ビニル含有量、ポリエチレン系樹脂（B）の酢酸ビニル含有量、フィルムに含まれるエチレン酢酸ビニル共重合体（A）の含有量、およびポリエチレン系樹脂（B）の含有量を調整する。
【００１６】
本発明のフィルムは、20〜60℃の温度変化に対して、透明性が可逆的に変化する。具体的には、20〜60℃の範囲で、比較的低温で透明性が最も高くなり、透明性が最高となる温度から、温度上昇することにより、透明性が低下する。
また、本発明のフィルムは、２０℃以下で透明性が最も高くなり、透明性が最高となる温度から、温度上昇することにより、透明性が単調低下するものが好ましい。
【００１７】
本発明のフィルムの厚みは通常、２０〜３００μmである。
【００１８】
＜フィルムの製造方法＞
本発明のフィルムは、前記エチレン酢酸ビニル共重合体（A）とポリエチレン系樹脂（B）と架橋ポリメタクリル酸メチル粒子（C）とを溶融混練後、フィルム成形して得られる。前記エチレン酢酸ビニル共重合体（A）とポリエチレン系樹脂（B）と架橋ポリメタクリル酸メチル粒子（C）とを溶融混練する方法としては、例えば、押出機、ロール、バンバリーミキサー、ニーダーなどを用いて溶融混練する方法が挙げられる。
【００１９】
上記（A）と（B）と（C）とを溶融混練するときの混合の順番は任意であり、（A）と（B）と（C）とを同時に溶融混練してもよく、
溶融した（A）に、（C）を加えて溶融混練後、最後に（B）を加えて溶融混練してもよく、
溶融した（B）に、（C）を加えて溶融混練後、最後に（A）を加えて溶融混練してもよく、
溶融した（A）に、（C）とB）とを同時に加えて溶融混練してもよく、
溶融した（B）に、（C）と（A）とを同時に加えて溶融混練してもよく、
（A）と（C）を同時に溶融混練した後に、（B）を加えて溶融混練してもよく、
（B）と（C）を同時に溶融混練した後に、（A）を加えて溶融混練してもよい。
【００２０】
フィルム成形の方法としては、例えば、Tダイ成形、プレス成形、延伸成形、インフレーション成形などが挙げられる。
【００２１】
上記の溶融混練の際、およびフィルム成形の際に、エチレン酢酸ビニル共重合体（A）とポリエチレン系樹脂（B）を溶融させ、架橋ポリメタクリル酸メチル粒子（C）は粒子の形状でフィルム中に存在させるために、溶融混練温度およびフィルム成形温度は、エチレン酢酸ビニル共重合体（A）とポリエチレン系樹脂（B）の融点より高く、架橋ポリメタクリル酸メチル粒子（C）の分解温度より低い温度が好ましい。溶融混練温度およびフィルム成形温度は120〜200℃が好ましい。
【００２２】
＜フィルムの用途＞
本発明のフィルムは、温度によって、透明性が可逆的に変化する性質を有し、20〜60℃の範囲で、比較的低温の場合に比べて、高温の場合に透明性が低下することから、その用途としては、外部温度の上昇に伴う内部温度の上昇を抑制する効果が求められる分野、例えば、農業用フィルム、自動車や建造物の窓に貼るフィルムなどへの応用が可能である。例えば、低温の冬季には、フィルムの高い透明性を維持し、外部からの光線の透過を多くし、高温の夏季には、フィルムが不透明となり、外部からの光線の透過が少なくなるので、本発明のフィルムを用いた農業用ハウス、自動車や建造物の内部の人間に涼しく感じさせることができる。
【実施例】
【００２３】
以下、本発明を実施例によってさらに詳細に説明する。
＜使用した材料＞
ＥＶＡ−１：酢酸ビニル含有量が15質量％、メルトフローレートが1.5ｇ／１０分であるエチレン酢酸ビニル共重合体（エバテートH2020、住友化学株式会社製）
ＥＶＡ−２：酢酸ビニル含有量が28質量％、メルトフローレートが７ｇ／１０分であるエチレン酢酸ビニル共重合体（スミテートKA−30、住友化学株式会社製）
ＰＭＭＡ−１：平均粒径が5μmの架橋ポリメタクリル酸メチル粒子（テクポリマーSSX−105、積水化成品工業株式会社製）
ＰＭＭＡ−２：平均粒径が3μmの架橋ポリメタクリル酸メチル粒子（テクポリマーSSX−103、積水化成品工業株式会社製）
ＰＭＭＡ−３：平均粒径が10μmの架橋ポリメタクリル酸メチル粒子（テクポリマーSSX−110、積水化成品工業株式会社製）
ＰＭＭＡ−４：平均粒径が1.5μmの架橋ポリメタクリル酸メチル粒子（テクポリマーXX−383K、積水化成品工業株式会社製）
ＰＭＭＡ−５：平均粒径が20μmの架橋ポリメタクリル酸メチル粒子（テクポリマーSSX−120、積水化成品工業株式会社製）
なお、上記材料の物性は、それぞれ下記の測定方法により測定した。
（１）エチレン酢酸ビニル共重合体の酢酸ビニル含有量
ＪＩＳ  Ｋ７１９２に従い測定した。
（２）エチレン酢酸ビニル共重合体のメルトフローレート
ＪＩＳ  Ｋ７２１０に従い測定した。
（３）架橋ポリメタクリル酸メチル粒子の平均粒径
精密粒度分布測定装置（コールター Multisizer）を用いてコールター法により、測定した。
【００２４】
（実施例１）
ＥＶＡ−１  21質量％と、ＥＶＡ−２  59質量％と、ＰＭＭＡ−１  20質量％となるよう秤量し、溶融混練機（ラボプラストミル30C−150、株式会社東洋精機製作所製）を用いて、温度120℃、回転数60rpmの条件で5分間混練した。この混練物を、鏡面処理した2枚のアルミニウム板に挟み、圧縮成形プレス機（神藤金属工業所製NF−37）を用いて、温度120℃、圧力100Kgf/cm2で5分間プレス成形し、冷却することによって、厚み100μmのフィルムを得た。式（１）に基づき算出した平均酢酸ビニル含有量は24.6質量％であった。
【００２５】
このフィルムのヘーズを、温調ヘーズメーター（村上色彩THM−150FL）を用いて、測定した。具体的には、温調ヘーズメーターの試料室内に上記フィルムを設置し、試料室内の温度を変化させ、20℃と60℃におけるヘーズをそれぞれ測定した。ヘーズはフィルムの透明性を表す指標であり、ヘーズが小さいほど、透明性が高いことを表す。結果を表１に示した。
【００２６】
（実施例２）
ＥＶＡ−１  21質量％と、ＥＶＡ−２  59質量％と、ＰＭＭＡ−２  20質量％を用いたこと以外は、実施例１と同じ方法により厚みが100μmのフィルムを得た。式（１）に基づき算出した平均酢酸ビニル含有量は24.6質量％であった。このフィルムについて、実施例１と同様にヘーズを測定し、結果を表１に示した。
【００２７】
（実施例３）
ＥＶＡ−１  21質量％と、ＥＶＡ−２  59質量％と、ＰＭＭＡ−３  20質量％を用いたこと以外は、実施例１と同じ方法により厚みが100μmのフィルムを得た。式（１）に基づき算出した平均酢酸ビニル含有量は24.6質量％であった。このフィルムについて、実施例１と同様にヘーズを測定し、結果を表１に示した。
【００２８】
（実施例４）
ＥＶＡ−１  18質量％と、ＥＶＡ−２  52質量％と、ＰＭＭＡ−１  30質量％を用いたこと以外は、実施例１と同じ方法により厚みが100μmのフィルムを得た。式（１）に基づき算出した平均酢酸ビニル含有量は24.6質量％であった。このフィルムについて、実施例１と同様にヘーズを測定し、結果を表１に示した。
【００２９】
（比較例１）
ＥＶＡ−１  80質量％と、ＰＭＭＡ−１  20質量％を用いたこと以外は、実施例１と同じ方法により厚みが100μmのフィルムを得た。式（１）に基づき算出した平均酢酸ビニル含有量は15質量％であった。このフィルムについて、実施例１と同様にヘーズを測定し、結果を表１に示した。
【００３０】
（比較例２）
ＥＶＡ−１  21質量％と、ＥＶＡ−２  59質量％と、ＰＭＭＡ−４  20質量％を用いたこと以外は、実施例１と同じ方法により厚みが100μmのフィルムを得た。式（１）に基づき算出した平均酢酸ビニル含有量は24.6質量％であった。このフィルムについて、実施例１と同様にヘーズを測定し、結果を表１に示した。
【００３１】
（比較例３）
ＥＶＡ−１  21質量％と、ＥＶＡ−２  59質量％と、ＰＭＭＡ−５  20質量％を用いたこと以外は、実施例１と同じ方法により厚みが100μmのフィルムを得た。式（１）に基づき算出した平均酢酸ビニル含有量は24.6質量％であった。このフィルムについて、実施例１と同様にヘーズを測定し、結果を表１に示した。
【００３２】
（比較例４）
ＥＶＡ−１  24質量％と、ＥＶＡ−２  66質量％と、ＰＭＭＡ−１  10質量％を用いたこと以外は、実施例１と同じ方法により厚みが100μmのフィルムを得た。式（１）に基づき算出した平均酢酸ビニル含有量は24.6質量％であった。このフィルムについて、実施例１と同様にヘーズを測定し、結果を表１に示した。
【００３３】
【表１】
0005888082.tif 000002
＊１：ΔH（％）は、20℃におけるヘーズと、60℃におけるヘーズとの差を表す。
【００３４】
本発明の要件を満足するフィルム（実施例１〜４）は、20℃の時の透明性と60℃の時の透明性の差が大きかった。
比較例１のフィルムは、酢酸ビニル含有量が25〜35質量％のエチレン酢酸ビニル共重合体を含まず、20℃の時の透明性と60℃の時の透明性の差が小さかった。
比較例２のフィルムは、架橋ポリメタクリル酸メチル粒子の平均粒径が3μｍ未満であり、20℃の時の透明性と60℃の時の透明性の差が小さかった。
比較例３のフィルムは、架橋ポリメタクリル酸メチル粒子の平均粒径が15μｍより大きく、20℃の時の透明性と60℃の時の透明性の差が小さかった。
比較例４のフィルムは、架橋ポリメタクリル酸メチル粒子の含有量が１２質量％未満であり、20℃の時の透明性と60℃の時の透明性の差が小さかった。